Сплав для легирования стали
ALLOY FOR STEEL ALLOYING

Изобретение относится к области металлургии, в частности к составам сплавов, используемых для легирования стали.
Известен сплав для легирования стали, содержащий, мас.%: ванадий 36,0-49,0; углерод 0,1-3,0; азот 4,0-13,0; хром 0,5-10,0; железо - остальное [1].
Задачей изобретения является повышение коррозионной стойкости стали, легированной сплавом.
Технический результат достигается тем, что сплав для легирования стали, включающий ванадий, углерод, хром, железо, дополнительно содержит селен и молибден, при следующем соотношении компонентов, мас. %: ванадий 40,0-46,0; углерод 1,0-3,0; хром 6,0-10,0; селен 1,5-2,0; молибден 26,0-30,0; железо - остальное.
В таблице приведены составы сплава.
Расход сплава 0,5-0,6% от массы легируемой стали.
2
Стойкость стали 15Г2АФ, легированной предложенным сплавом, против общей коррозии во влажной атмосфере (потери в массе) составит ~0,02 г/м × сут для всех приведенных в таблице составов.
Введенные в сталь, компоненты, входящие в состав сплава для легирования, проявляют себя следующим образом. Ванадий, хром, молибден повышают механические свойства стали. Ванадий препятствует развитию трещин. Хром и селен увеличивают коррозионную стойкость стали.
Источник информации
1. SU 857289, С22С 35/00, 1981.